"リン光性有機金属イリジウム化合物またはリン光性有機金属オスミウム化合物である発光性分子を含む発光層を含んでなるエレクトロルミネッセント層。前記発光層がホスト材料を含んでなり、リン光性有機金属化合物が前記ホスト材料にゲストとして含まれている、請求項1に記載のエレクトロルミネッセント層。前記発光性分子がリン光性有機金属イリジウム化合物である、請求項1または2に記載のエレクトロルミネッセント層。前記リン光性有機金属イリジウム化合物が、式によって表されるfac-トリス2-フェニルピリジンイリジウムである、請求項3に記載のエレクトロルミネッセント層。前記リン光性有機金属イリジウム化合物が、前記発光層に電圧をかけるときに、緑色発光を生じる、請求項3に記載のエレクトロルミネッセント層。前記発光性分子がリン光性有機金属オスミウム化合物である、請求項1または2に記載のエレクトロルミネッセント層。前記リン光性有機金属オスミウム化合物が、式によって表される、請求項6に記載のエレクトロルミネッセント層。前記ホスト材料が置換トリアリールアミンおよびポリビニルカルバゾールからなる群から選択される正孔輸送材料である、請求項2に記載のエレクトロルミネッセント層。前記正孔輸送材料が、式によって表される4,4’-N,N’-ジカルバゾール-ビフェニルを含んでなる、請求項8に記載のエレクトロルミネッセント層。前記正孔輸送材料が4,4’-ビス[N-1-ナフチル-N-フェニル-アミノ]ビフェニルを含んでなる、請求項8に記載のエレクトロルミネッセント層。前記ホスト材料が電子輸送材料である、請求項2に記載のエレクトロルミネッセント層。電子輸送材料がトリス-8-ヒドロキシキノリンアルミニウムを含んでなる、請求項11に記載のエレクトロルミネッセント層。発光層が、双極子モーメントを有する分極ドーパントをも含む、請求項1または2に記載のエレクトロルミネッセント層。発光層が励起子阻止層と接触している、請求項1または2に記載のエレクトロルミネッセント層。前記励起子阻止層が、式によって表される2,9-ジメチル-4,7-ジフェニル-1,10-フェナントロリンを含んでなる、請求項14に記載のエレクトロルミネッセント層。ヘテロ構造に電圧をかけるときに発光放射を生じる発光層を含むヘテロ構造を含んでなる有機発光デバイスであって、発光層がリン光性有機金属イリジウム化合物またはリン光性有機金属オスミウム化合物である分子を含むことを特徴とする、有機発光デバイス。発光層がホスト材料を含み、リン光性有機金属化合物が前記ホスト材料にゲストとして含まれている、請求項16に記載の有機発光デバイス。前記発光性分子がリン光性有機金属イリジウム化合物である、請求項16または17に記載の有機発光デバイス。リン光性有機金属イリジウム化合物が、式によって表されるfac-トリス2-フェニルピリジンイリジウムである、請求項18に記載の有機発光デバイス。リン光性有機金属イリジウム化合物が、発光層に電圧をかけるときに、緑色発光を生じる、請求項18に記載の有機発光デバイス。前記発光性分子がリン光性有機金属オスミウム化合物である、請求項16または17に記載の有機発光デバイス。リン光性有機金属オスミウム化合物が、式によって表される、請求項21に記載の有機発光デバイス。前記ホスト材料が置換トリアリールアミンおよびポリビニルカルバゾールからなる群から選択される正孔輸送材料である、請求項17に記載の有機発光デバイス。前記正孔輸送材料が、式によって表される4,4’-N,N’-ジカルバゾール-ビフェニルを含んでなる、請求項23に記載の有機発光デバイス。前記ホスト材料が電子輸送材料である、請求項17に記載の有機発光デバイス。前記電子輸送材料がトリス-8-ヒドロキシキノリンアルミニウムを含む、請求項25に記載の有機発光デバイス。前記発光層が、双極子モーメントを有する分極ドーパントをも含んでなる、請求項16または17に記載の有機発光デバイス。前記発光層が励起子阻止層と接触している、請求項16または17に記載の有機発光装置。前記励起子阻止層が、式によって表される2,9-ジメチル-4,7-ジフェニル-1,10-フェナントロリンを含んでなる、請求項28に記載の有機発光デバイス。ディスプレイ、ビヒクル、コンピューター、テレビ、プリンター、壁、劇場、スタジアムスクリーン、ビルボード、および看板からなる群から選択される、請求項16の有機発光デバイスを含んでなる装置。IIB発光の背景構造が有機光電子材料の層の使用に基づいているデバイスは、一般に光放射を生じさせる、よく見られる機構に依存している。典型的には、この機構は、捕捉された電荷の放射的再結合に基づいている。具体的には、OLEDは、このデバイスの陽極と陰極を分離する少なくとも2つの薄い有機層から構成されている。これらの層の一つの材料は、具体的には正孔を輸送する材料の能力に基づいて選択され正孔輸送層、別の層の材料は具体的には、電子を輸送するその能力によって選択される電子輸送層。このような構成では、陽極に加えた電位が陰極に加えた電位より高いときには、このデバイスは順バイアスを有するダイオードと考えることができる。これらのバイアス条件下では、陽極は正孔正電荷キャリヤーを正孔輸送層へ注入し、陰極は電子を電子輸送層へ注入する。従って、陽極に隣接する部分の発光媒体は、正孔注入および正孔輸送ゾーンを形成し、陰極に隣接する部分の発光媒体は電子注入および電子輸送ゾーンを形成する。注入された正孔および電子は、それぞれ反対に帯電した電極に移動する。電子と正孔が同一分子上に局在していると、Frenkel励起子が形成される。この短寿命状態の再結合は、ある条件下では、優先的に発光機構を介して起こる緩和を伴う、その導電電位から価電子帯へ降下する電子としてみることができる。典型的な薄層有機デバイスの作動の機構のこの見方のもとでは、エレクトロルミネッセント層は各電極からの移動性電荷キャリヤー電子および正孔を受け取るルミネッセンスゾーンを含んでいる。OLEDからの発光は、典型的には蛍光またはリン光によるものである。リン光の使用には問題がある。リン光効率は高電流密度では急速に低下することが指摘されている。長いリン光寿命が発光部位の飽和を引起こし、三重項-三重項消滅により効率の損失を生じることがある。蛍光とリン光とのもう一つの差異は、導電性ホストからルミネッセントゲスト分子への三重項のエネルギー移動は、典型的には一重項のエネルギー移動よりも遅い;複数の一重項のエネルギー移動を支配するロングレンジ双極子-双極子カップリングは、理論的にはスピンの対称性保存の原理によって三重項については禁止されている。従って、三重項については、エネルギー移動は典型的には隣接分子への励起子の拡散によって起こるDexter移動;ドナーおよびアクセプター励起子波動関数の有意な重なりがエネルギー移動にとって重要である。もう一つの問題は、典型的な一重項拡散距離が約200Åであるのと比較して、三重項拡散距離は一般に長い例えば、>1400Åことである。従って、リン光デバイスがそれらの電位に達するようにするには、デバイスの構造を三重項特性に対して最適化する必要がある。本発明では、長い三重項拡散距離の特性を利用して外部量子効率を向上させる。リン光をうまく利用することにより、有機エレクトロルミネッセントデバイスが極めて有望になる。例えば、リン光の利点は、リン光デバイス中で、部分的に三重項に基づくEL中で正孔と電子の再結合によって形成される全ての励起子が、ある種のエレクトロルミネッセント材料におけるエネルギー移動およびルミネッセンスに関与しうることである。対照的に、蛍光デバイス中の一重項に基づく励起子のごく少ない割合だけしか、蛍光ルミネッセンスを生じない。IIC材料の背景IIC1基本的ヘテロ構造典型的には、少なくとも1個の電子輸送層と少なくとも1個の正孔輸送層を有するので、様々な材料の層複数を有し、ヘテロ構造を形成する。エレクトロルミネッセント発光を生じる材料は、電子輸送層または正孔輸送層として機能する材料と同じであることがある。電子輸送層または正孔輸送層が発光層としても機能するこのようなデバイスは、単一へテロ構造を有するといわれる。あるいは、エレクトロルミネッセント材料は、正孔輸送層と電子輸送層との間の別個の発光層に存在してもよく、二重ヘテロ構造とよばれる。すなわち、電荷担体層中、すなわち正孔輸送層中または電子輸送層中に主要成分として存在し、かつ電荷担体材料並びに発光材料として機能する発光材料の他に、この発光材料は電荷担体層中にドーパントとして比較的低濃度で存在することがある。ドーパントが存在する場合にはいつでも、電荷担体中の主要材料はホスト化合物または受容化合物とよばれることがある。ホストおよびドーパントとして存在する材料は、ホストからドーパント材料へのエネルギー移動が高水準となるように選択される。更に、これらの材料は、OLEDにとって許容可能な電気特性を生み出すことができることが必要である。更に、このようなホスト材料およびドーパント材料は、好都合な製造技術、特に真空蒸着法を用いることによってOLEDに容易に組込むことができる材料を用いてOLEDに組込むことができることが好ましい。IIC2励起子阻止ブロッキング層本発明のおよび以前に米国特許出願番号第09153144号明細書に開示されたデバイスに用いられる励起子阻止層は、励起子の拡散を実質的に阻止し、従って発光層内に励起子を実質的に保持して、デバイス効率を高める。本発明の阻止層の材料は、その最低空軌道と最高被占軌道との間のエネルギー差バンドギャップによって特徴づけられる。本発明によれば、このバンドギャップが、阻止層を通る励起子の拡散を実質的に防止し、その上、完成したエレクトロルミネッセントデバイスの作動電圧に対する影響は極めて少ない。従って、このバンドギャップは、発光層で生じるエネルギー準位より大きいことが好ましく、それによってこのような励起子が阻止層中に存在することができない。具体的には、阻止層のバンドギャップは、ホストの三重項状態と基底状態との間のエネルギーの差と少なくも同じ大きさである。IID色色については、OLEDは、三原色である、赤、緑および青の一つに相当し、OLEDまたはSOLEDの着色層として用いることができる、選択されたスペクトル領域近くに中心のある比較的狭いバンドでのエレクトロルミネッセント発光をもたらす材料を用いて作製するのが望ましい。このような化合物は、真空蒸着法を用いて薄層として容易に蒸着されることができ、それにより、真空蒸着した有機材料から専ら調製されるOLED中に容易に組込むことができることも望ましい。米国特許第6048630号明細書は、飽和した赤色を発光する発光性化合物を含むOLEDに関する。III.発明の概要本発明は有機発光デバイスを目的とし、その発光層が、任意選択によるホスト材料を伴っていてもよい発光性分子を含み、この分子は、ヘテロ構造を通して電圧を印加した場合に冷光を発するルミネンスのに適合しており、ここで発光性分子がリン光性有機金属錯体の群から選択される。前記発光性分子は、さらに、リン光性有機金属イリジウムまたはオスミウム錯体の群から選択でき、さらに、リン光性シクロメタル化イリジウムまたはオスミウム錯体の群から選択できる。発光性分子の具体例は、下記式:[本明細書のこれ以後の図において、窒素から金属ここでは、Irへの供与結合は直線として表示する。]のfac-トリス2-フェニルピリジンイリジウムIr3と表されるである。層の一般的配置は、正孔輸送層、発光層、および電子輸送層である。正孔伝導性発光層については、発光層と電子輸送層との間に励起子阻止層を有することができる。電子伝導性発光層については、発光層と正孔輸送層との間に励起子阻止層を有することができる。発光層は、正孔輸送層と同じかこの場合には、励起子阻止層は陽極付近または陽極にある、または電子輸送層と同じであるこの場合には、励起子阻止層は陰極付近または陰極にあることがある。発光層は、ホスト材料を伴って形成してもよく、ホスト材料中で発光性分子はゲストとして存在し、あるいは発光層は発光性分子自身から形成してもよい。前者の場合には、ホスト材料は、置換トリアリールアミンの群から選択された正孔輸送マトリックスであってよい。ホスト材料の一例は、式:を有する4,4’-N,N’-ジカルバゾール-ビフェニルである。発光層はまた、上記ホスト材料中にドーパントとして存在し、上記発光性ドーパント分子が冷光を発する場合ルミネッセンスに、放射された光の波長に影響を与える双極子モーメントを有する分極性分子を含むこともできる。電子輸送材料から形成される層を用いて、電子を発光性分子および任意選択によりホスト材料を含んでなる発光層中に輸送する。電子輸送材料は、金属キノキソレート、オキシダゾール、およびトリアゾールの群から選択される電子輸送マトリックスであることができる。電子輸送材料の一例は、トリス-8-ヒドロキシキノリンアルミニウムである。正孔輸送材料から形成される層を用いて、正孔を発光性分子および任意選択によりホスト材料を含んでなる発光層中に輸送する。正孔輸送材料の一例は、4,4’-ビス[N-1-ナフチル-N-フェニルアミノ]ビフェニル[αNPD]である。励起子阻止層バリヤー層を用いて励起子をルミネッセント層ルミネッセントゾーンに閉じ込めるのが極めて好ましい。正孔輸送ホストについては、阻止層をルミネッセント層と電子輸送層との間に配置することができる。このようなバリヤー層のための材料の一例は、2,9-ジメチル-4,7-ジフェニル-1,10-フェナントロリンバソキュープロインまたはBCPともよばれるであり、式:を有する。下記の例1の場合と同様に正孔伝導性ホストと電子輸送層との間に阻止層を有する場合については、下記の特性が求められ、これは相対的重要性の順に列挙されている。1阻止層のLUMOとHOMOとのエネルギー差は、ホスト材料の三重項と基底状態の一重項とのエネルギーの差より大きい。2ホスト材料の三重項は阻止層によって消光されない。3阻止層のイオン化電位は、ホストのイオン化電位より大きい正孔はホスト中に保持されていることを意味する。4阻止層のLUMOのエネルギー準位と、ホストのLUMOのエネルギー準位とは、デバイスの全導電率の変化が50未満となるように、エネルギーが十分に接近している。5遮蔽層は、発光層から隣接層への励起子の輸送を効果的に阻止するために十分な層の厚みを有することを条件としてできるだけ薄い。[発光性発光分子を正孔輸送ホストなしで用いる場合については、阻止層の選択についての上記規則は、ホストの文言を発光分子で置き換えることによって変更される。]電子伝導性ホストと正孔輸送層との間に阻止層を有する補足的な場合については、重要性の順に列挙される以下の特性が求められる。1阻止層のLUMOとHOMOとのエネルギーの差は、ホスト材料の三重項と基底状態の一重項との間のエネルギー差より大きい。2ホスト材料中の三重項は、阻止層によって消光されない。3阻止層のLUMOのエネルギーは、電子輸送性ホストのLUMOのエネルギーより大きい電子はホスト中に保持されていることを意味する。4阻止層のイオン化電位と、ホストのイオン化電位とは、正孔が阻止体からホスト中に容易に注入されるようなものであり、デバイスの全導電率の変化は50未満である。5阻止層は、発光層から隣接層中への励起子の輸送を効果的に阻止するために十分な層の厚みを有することを条件としてできるだけ薄い。[発光性発光分子を電子輸送ホストなしで用いる場合については、阻止層の選択についての上記規則は、ホストの文言を発光分子で置き換えることによって変更される。]V発明の詳細な説明本発明は、総括的には有機発光デバイスのヘテロ構造を横切って電圧を印加した場合に冷光を発しルミネッセンス、かつ、リン光性有機金属錯体の群から選択される発光性分子、並びにその発光デバイスの発光を最適化する構造およびその構造の関連する分子に関する。有機金属という用語は、例えば、無機化学第2版GaryLMiesslerandDonaldATarr著PrenticeHallに示されているように、当業者によって一般に理解されている通りである。本発明はさらに、有機発光デバイスの発光層内の発光性分子に関するものであり、この分子はリン光性シクロメタル化イリジウム錯体から構成される。エレクトロルミネッセンスに関しては、このクラスの分子は、赤、青、または緑に見える発光をうみだすことができる。CIEチャートの説明を含めた、色の外観についての議論は、カラー化学VCHPublishers1991、およびHJADartnallJKBowmakerandJDMollonProcRoySocB1983220115130に見いだすことができる。本発明を、本発明の具体的な好ましい態様について詳細に説明するが、これらの態様は単なる説明用の例としてだけのものであり、本発明はこれらに限定されないことを理解されたい。実施例実施例1この実施例では、緑色の電気リン光性エレクトロフォスフォレッセンス材料であるfac-トリス2-フェニルピリジンイリジウム3を用いるOLEDを説明する。この化合物は、下記の式で表される:短い三重項寿命と、妥当な光ルミネッセント効率の偶然の調和が、Ir3を基剤とするOLEDに、ピーク量子効率およびピーク電力効率がそれぞれ828cdAおよび約30lmWを達成することを可能にしている。印加したバイアスが43Vでは、ルミネッセンスは100cdm2に達し、量子効率および電力効率はそれぞれ7526cdAおよび19lmWである。有機層を、透明な導電性インジウムスズ酸化物をプレコーティングした清浄なガラス基板上へ、高真空106トール熱蒸発によって蒸着させた。正孔をCBP中のIr3からなるルミネッセント層に輸送するために、4,4’-ビスN-1-ナフチル-N-フェニル-アミノビフェニルαNPDの400Åの厚みの層を用いる。電子をIr3:CBP層に輸送し、かつ陰極でのIr3ルミネッセンス吸収を減少させるために、電子輸送材料であるトリス-8-ヒドロキシキノリンアルミニウムの200Åの厚みの層を用いる。直径が1mmの開口部を有するシャドウマスクを用いて、1000Åの厚みの251のMgAgの層からなり、500Åの厚みのAgキャップを有する陰極を画定した。以前と同様に、本発明者らは、CBPとAlq3の間に挿入した2,9-ジメチル-4,7-ジフェニル-1,10-フェナントロリンバソキュープロインまたはBCPの薄い60Åバリヤー層が、励起子をルミネッセントゾーン内に閉じ込めてそれにより高効率を保つために必要であることを発見した。OBrienetalAppPhysLett199974442444では、この層が、ドーピングした領域の外側へ三重項が拡散することを防止すると主張されていた。CBPが正孔を容易に輸送することができ、ルミネッセント層内での励起子形成をさせるためにBCPが必要とされうることも示唆された。いずれの場合にも、BCPを用いることは、明らかに、励起子をルミネッセント領域内に閉じ込める働きをする。OLEDで用いた材料の幾つかの分子構造式は、エネルギー準位案の図と共に図1に示されている。図2は、Ir3に基づく幾つかのOLEDの外部量子効率を示す。ドーピングした構造は、電流の増加と共に量子効率が徐々に低下することを示している。Alq3PtOEP系についての結果と同様に、ドーピングしたデバイスは、約68のIr3CBPの質量比に対し、最大効率を達成する約8。従って、Ir3CBPにおけるエネルギー移動経路は、PtOEPAlq3における経路、すなわちホストからの三重項の近距離のDexter移動を経由するものと同様と思われる。低いIr3濃度では、ルミネッセンス団は、励起したAlq3分子のDexter移動半径より離れていることがしばしばであり、一方、高濃度では、凝集体の消光が増加する。三重項移動については、双極子-双極子移動は禁制であり、PtOEPAlq3系では、直接的な電荷捕獲が重要であることは発見されていないことに留意されたい。実施例2ドーピングしたデバイスに加えて、ルミネッセント領域がIr3の均質なフィルムであるヘテロ構造を作成した。純Ir3での効率の約08への低下は、減衰わずか約100nsの寿命しかもたないにあらわれ、且つ、モノ指数関数的挙動から著しく外れている。BCPバリヤー層をもたない6Ir3CBPデバイスも、BCPバリヤー層を有する6Ir3Alg3デバイスと共に示されている。ここでは、極めて低い量子効率が、電流とともに増大することが観察されている。この挙動は、ルミネッセント領域または陰極の隣接部位のいずれにおいても、Alq3中への励起子の移動にともなって、非放射性部位が飽和することを示唆している。例3図3では、例1の装置について、ルミネッセンスと電力効率を電圧の関数としてプロットしている。ピーク電力効率は約30lmWで、量子効率は828cdAである。100cdm2では、43Vの電圧では、電力効率19lmWで量子効率7526cdAが得られる。CBP中のIr3の過渡応答は、脱気トルエン中室温での2μsの測定寿命例えば、KingetalJAmChemSoc198510714311432と比較して、約500nsのモノ指数関数的リン光減衰である。これらの寿命は短く、強いスピン-軌道カップリングを示唆しており、過渡応答におけるIr3蛍光の非存在と一緒とあわせて、Ir3が一重項から三重項状態へ強い項間交差を有すると本発明者らは考えている。従って、総ての発光は、長寿命の三重項状態から生じる。あいにく、三重項の遅い緩和がエレクトロルミネッセンスにおける障害ボトルネックとなるおそれがあり、Ir3の一つの主要な利点は短い三重項寿命をもつことである。リン光の障害は、これによって実質的に緩和される。これによって、電流が増加しても効率の漸減しかもたらさず、最大ルミネッセンスは約100000cdm2となる。例4図4では、Ir3の発光スペクトルとCommissiondeLEclairage座標が、最高の効率のデバイスについて示されている。ピーク波長はλ=510nmであり、半値全幅は70nmである。スペクトルおよびCIE座標は、電流から独立している。非常に高い電流密度でさえ約100mAcm2、CBPからの青色発光は無視し得る程度であり、エネルギー移動が完全であることを示唆している。当業者に知られている他の手法を、本発明に関連して用いることができる。例えば、LiF陰極、成形基材、および駆動電圧を低下させ且つ量子効率を増加させる新規な正孔輸送材料BKippelenetalMRSSanFranciscoSpring1999の使用を、本課題に応用することもできる。これらの方法により、蛍光性の小分子デバイスにおける電力効率が約20lmWとなった。100cdm2でのこれらのデバイスにおける量子効率は、典型的には、であり本発明より低い、従って電力効率が40lmWである緑色発光電気リン光デバイスを期待することができる。純粋な有機材料は、時として室温で強いリン光を示すためには不十分なスピン軌道カップリングしかもたない可能性がある。純粋な有機リン光体の可能性を除外すべきではないが、好ましい化合物は、芳香族リガンドを有する遷移金属錯体であることがある。遷移金属は一重項および三重項状態を混合することによって、項間交差を増大させ、三重項励起状態の寿命を短くする。本発明は、本実施例の発光性分子に限定されない。通常の技術を有する者であれば、Ir3すぐ下のものの有機成分を変更して所望する特性を得ることができる。芳香族構造のアルキル置換または原子の変更を行うことができる。Ir3に関連したこれらの分子は、市販のリガンドから形成することができる。R基はアルキルまたはアリールであることができ、立体的理由によりリガンド上の3,4,7および/または8位にあることが好ましい。これらの化合物は様々な色の発光をし、様々なキャリヤー輸送速度を有することができる。従って、上記三種類の分子における基本的Ir3構造に対する修飾によって、発光特性を望ましい方法で変更することができる。その他の可能な発光体を、下記に示す。この分子は、Ir3と比較してブルーシフトした発光を有することが予想される。RおよびR’は、独立してアルキルまたはアリールであることができる。オスミウムの有機金属化合物を、本発明で用いることができる。例は、下記のものである。これらのオスミウム錯体は6d電子を有する八面体状Ir類似体と等電子となり、良好な項間交差効率を有することができる。RおよびR’は、アルキルおよびアリールからなる群から独立して選択される。それらは、文献には報告されていないと思われる。式中、Xは、NまたはPからなる群から選択することができる。RおよびR’は、アルキルおよびアリールからなる群から独立して選択される。実施例1の正孔輸送層の分子を、下記に示す。本発明は、OLEDの正孔輸送層中で機能することが当業者に知られているその他の正孔輸送分子を用いても実施できる。実施例1の発光層中でホストとして用いられる分子を、下記に示す。本発明は、OLEDの発光層のホストとして機能することが当業者に知られているその他の分子を用いても実施できる。例えば、ホスト材料は、正孔輸送性マトリックスであることができ、置換トリアリールアミンおよびポリビニルカルバゾールからなる群から選択することができる。実施例1の励起子阻止層として用いられる分子を、下記に示す。本発明は、本発明の概要に記載されている要件に合致するという条件で、励起子阻止層のために用いられるその他の分子を用いても実施できる。励起子阻止層の成分のために適する分子は、正孔阻止層のために適する分子と、必ずしも同じではない。例えば、分子が正孔阻止体として機能する能力は、印加された電圧によって変化し、印加された電圧が高くなるほど、正孔阻止能は小さくなる。励起子を阻止する能力は、印加された電圧から概略独立している。本発明のOLEDは、OLEDから構成される実質的に任意の種類のデバイス、例えば、大型ディスプレイ、輸送手段ビヒクル、コンピューター、テレビ、プリンター、大面積壁、劇場またはスタジアムのスクリーン、広告掲示板、またはサインに組込まれるOLEDに用いることができる。"